(57)【要約】【課題】出力の低下を抑制可能な電気化学セルを提供する。【解決手段】燃料電池１０は、燃料極２０と空気極５０と固体電解質層３０とを備える。空気極５０は、一般式ＡＢＯ３で表され、ＡサイトにＬａ及びＳｒの少なくとも一方を含むペロブスカイト型酸化物によって構成される主相と、ＳｒＳＯ４及び（Ｃｏ，Ｆｅ）３Ｏ４によって構成される第二相とを含有する。空気極５０の断面における第二相の面積占有率は、１０．５％以下である。【選択図】図１
2018041738.tif 000002
【特許請求の範囲】
【請求項１】
燃料極と、
空気極と、
前記燃料極と前記空気極の間に配置される固体電解質層と、
を備え、
前記空気極は、一般式ＡＢＯ３で表され、ＡサイトにＬａ及びＳｒの少なくとも一方を含むペロブスカイト型酸化物によって構成される主相と、ＳｒＳＯ４及び（Ｃｏ，Ｆｅ）３Ｏ４によって構成される第二相とを含有し、
前記空気極に含まれる（Ｃｏ，Ｆｅ）３Ｏ４は、ＣｏとＦｅを含有し、
前記空気極の断面における前記第二相の面積占有率は、１０．５％以下である、
電気化学セル。
【請求項２】
前記空気極の断面における前記第二相の面積占有率は、０．２０％以上である、
請求項１に記載の電気化学セル。
【請求項３】
前記空気極の断面において、前記第二相の平均円相当径は、０．０５μｍ以上２．０μｍ以下である、
請求項１又は２に記載の電気化学セル。
【発明の詳細な説明】
【技術分野】
【０００１】
本発明は、電気化学セルに関する。
【背景技術】
【０００２】
近年、環境問題及びエネルギー資源の有効利用の観点から、電気化学セルの一種である燃料電池に注目が集まっている。燃料電池は、一般的に、燃料極と、空気極と、燃料極及び空気極の間に配置される固体電解質層とを有する。
【０００３】
空気極は、例えば（Ｌａ,Ｓｒ）（Ｃｏ,Ｆｅ）Ｏ3（ランタンストロンチウムコバルトフェライト）などのペロブスカイト型酸化物によって構成される（例えば、特許文献１参照）。
【先行技術文献】
【特許文献】
【０００４】
【特許文献１】特開２００６−３２１３２号公報
【発明の概要】
【発明が解決しようとする課題】
【０００５】
しかしながら、発電を繰り返すうちに燃料電池の出力が低下する場合がある。本発明者らは、出力の低下の原因の１つが空気極の劣化によるものであり、この空気極の劣化は内部に導入されるＳｒＳＯ４及び（Ｃｏ，Ｆｅ）３Ｏ４の合計割合に関係することを新たに見出した。
【０００６】
本発明は、このような新たな知見に基づくものであって、出力の低下を抑制可能な電気化学セルを提供することを目的とする。
【課題を解決するための手段】
【０００７】
本発明に係る電気化学セルは、燃料極と、空気極と、燃料極と空気極の間に配置される固体電解質層とを備える。空気極は、一般式ＡＢＯ３で表され、ＡサイトにＬａ及びＳｒの少なくとも一方を含むペロブスカイト型酸化物によって構成される主相と、ＳｒＳＯ４及び（Ｃｏ，Ｆｅ）３Ｏ４によって構成される第二相とを含有する。空気極の断面における第二相の面積占有率は、１０．５％以下である。
【発明の効果】
【０００８】
本発明によれば、出力の低下を抑制可能な電気化学セルを提供することができる。
【図面の簡単な説明】
【０００９】
【図１】燃料電池の構成を示す断面図
【発明を実施するための形態】
【００１０】
（燃料電池１０の構成）
燃料電池１０の構成について、図面を参照しながら説明する。燃料電池１０は、いわゆる固体酸化物型燃料電池（ＳＯＦＣ：Ｓｏｌｉｄ  Ｏｘｉｄｅ  Ｆｕｅｌ  Ｃｅｌｌ）である。燃料電池１０は、縦縞型、横縞型、燃料極支持型、電解質平板型、或いは円筒型などの形態を取りうる。
【００１１】
燃料電池１０は、燃料極２０、固体電解質層３０、バリア層４０および空気極５０を備える。
【００１２】
燃料極２０は、燃料電池１０のアノードとして機能する。燃料極２０は、図１に示すように、燃料極集電層２１と燃料極活性層２２とを有する。
【００１３】
燃料極集電層２１は、ガス透過性に優れる多孔質体である。燃料極集電層２１を構成する材料としては、従来ＳＯＦＣの燃料極集電層に用いられてきた材料を用いることができ、例えばＮｉＯ（酸化ニッケル）-８ＹＳＺ（８ｍｏｌ％のイットリアで安定化されたジルコニア）やＮｉＯ‐Ｙ２Ｏ３（イットリア）が挙げられる。燃料極集電層２１がＮｉＯを含んでいる場合、燃料電池１０の作動中においてＮｉＯの少なくとも一部はＮｉに還元されていてもよい。燃料極集電層２１の厚みは、例えば０．１ｍｍ〜５．０ｍｍとすることができる。
【００１４】
燃料極活性層２２は、燃料極集電層２１上に配置される。燃料極活性層２２は、燃料極集電層２１より緻密な多孔質体である。燃料極活性層２２を構成する材料としては、従来ＳＯＦＣの燃料極活性層に用いられてきた材料を用いることができ、例えばＮｉＯ‐８ＹＳＺが挙げられる。燃料極活性層２２がＮｉＯを含んでいる場合、燃料電池１０の作動中においてＮｉＯの少なくとも一部はＮｉに還元されていてもよい。燃料極活性層２２の厚みは、例えば５．０μｍ〜３０μｍとすることができる。
【００１５】
固体電解質層３０は、燃料極２０と空気極５０の間に配置される。本実施形態において、固体電解質層３０は、燃料極２０とバリア層４０に挟まれている。固体電解質層３０は、空気極５０で生成される酸化物イオンを透過させる機能を有する。固体電解質層３０は、燃料極２０や空気極５０よりも緻密質である。
【００１６】
固体電解質層３０は、ＺｒＯ２（ジルコニア）を主成分として含んでいてもよい。固体電解質層３０は、ジルコニアの他に、Ｙ２Ｏ３（イットリア）及び／又はＳｃ２Ｏ３（酸化スカンジウム）等の添加剤を含んでいてもよい。これらの添加剤は、安定化剤として機能する。固体電解質層３０において、安定化剤のジルコニアに対するｍｏｌ組成比（安定化剤：ジルコニア）は、３：９７〜２０：８０程度とすることができる。従って、固体電解質層３０の材料としては、例えば、３ＹＳＺ、８ＹＳＺ、１０ＹＳＺ、或いはＳｃＳＺ（スカンジアで安定化されたジルコニア）などが挙げられる。固体電解質層３０の厚みは、例えば３μｍ〜３０μｍとすることができる。
【００１７】
本実施形態において、組成物Ｘが物質Ｙを「主成分として含む」とは、組成物Ｘ全体のうち、物質Ｙが７０重量％以上を占め、より好ましくは９０重量％以上を占めることを意味する。
【００１８】
バリア層４０は、固体電解質層３０と空気極５０の間に配置される。バリア層４０は、固体電解質層３０と空気極５０の間に高抵抗層が形成されることを抑制する。バリア層４０は、燃料極２０や空気極５０よりも緻密質である。バリア層４０は、ＧＤＣ（ガドリニウムドープセリア）やＳＤＣ（サマリウムドープセリア）などのセリア系材料を主成分とすることができる。バリア層４０の厚みは、例えば３μｍ〜２０μｍとすることができる。
【００１９】
空気極５０は、バリア層４０上に配置される。空気極５０は、燃料電池１０のカソードとして機能する。空気極５０は、多孔質体である。空気極５０の気孔率は特に制限されないが、２０％〜６０％とすることができる。空気極５０の厚みは特に制限されないが、２μｍ〜１００μｍとすることができる。
【００２０】
空気極５０は、一般式ＡＢＯ３で表され、ＡサイトにＬａ及びＳｒの少なくとも一方を含むペロブスカイト型酸化物を主相として含有する。ペロブスカイト型酸化物としては、例えば、ランタン含有ペロブスカイト型複合酸化物やランタンを含有しないＳＳＣ（サマリウムストロンチウムコバルタイト：（Ｓｍ,Ｓｒ）ＣｏＯ３）などが好適に用いられるが、これに限られるものではない。ランタン含有ペロブスカイト型複合酸化物としては、ＬＳＣＦ（ランタンストロンチウムコバルトフェライト：（Ｌａ,Ｓｒ）（Ｃｏ,Ｆｅ）Ｏ3）、ＬＳＦ（ランタンストロンチウムフェライト：（Ｌａ,Ｓｒ）ＦｅＯ３）、ＬＳＣ（ランタンストロンチウムコバルタイト：（Ｌａ,Ｓｒ）ＣｏＯ３）及びＬＮＦ（ランタンニッケルフェライト：Ｌａ（Ｎｉ,Ｆｅ）Ｏ３）などが挙げられる。ペロブスカイト型酸化物によって構成される主相の密度は、５．５ｇ／ｃｍ３〜８．５ｇ／ｃｍ３とすることができる。
【００２１】
空気極５０の断面における主相の面積占有率は、８９．５％以上９９．８％以下とすることができる。本実施形態において「断面における物質Ｚの面積占有率」とは、断面における固相の総面積に対する物質Ｚ相の合計面積の割合をいう。面積占有率の算出方法については後述する。
【００２２】
空気極５０は、ＳｒＳＯ４及び（Ｃｏ，Ｆｅ）３Ｏ４によって構成される第二相を含有する。第二相において、ＳｒＳＯ４と（Ｃｏ，Ｆｅ）３Ｏ４とは、混合された状態で存在している。具体的には、「ＳｒＳＯ４と（Ｃｏ，Ｆｅ）３Ｏ４とが混在する」とは、ＳｒとＳとＯとが検出されるＥＤＸスペクトルと、ＣｏとＦｅとＯとが検出されるＥＤＸスペクトルとが異なる位置で別々に取得され、かつ、ＳｒＳＯ４と（Ｃｏ，Ｆｅ）３Ｏ４とが文字通り混在（＝いりまじって存在すること（広辞苑第二版補訂版、昭和５４年１０月１５日  第四刷発行））している状態を意味する。（Ｃｏ，Ｆｅ）３Ｏ４には、Ｃｏ２ＦｅＯ４、Ｃｏ１．５Ｆｅ１．５Ｏ４及びＣｏＦｅ２Ｏ４などが含まれる。第二相の密度は、５．２ｇ／ｃｍ３〜６．２ｇ／ｃｍ３とすることができる。第二相の密度は、主相の密度よりも小さくてもよい。
【００２３】
空気極５０の断面における第二相の面積占有率は、１０．５％以下である。第二相の面積占有率は、ＳｒＳＯ４の面積占有率と（Ｃｏ，Ｆｅ）３Ｏ４の面積占有率の総和である。具体的に、第二相の面積占有率には、ＳｒＳＯ４によって構成される粒子の面積占有率と、（Ｃｏ，Ｆｅ）３Ｏ４によって構成される粒子の面積占有率と、ＳｒＳＯ４及び（Ｃｏ，Ｆｅ）３Ｏ４の混合物によって構成される粒子の面積占有率と、主相の粒子中に混在するＳｒＳＯ４及び/又は（Ｃｏ，Ｆｅ）３Ｏ４の面積占有率とが含まれている。
【００２４】
第二相の面積占有率を１０．５％以下とすることによって、空気極内部の不活性部が低減されるため、通電中に燃料電池１０の出力が低下してしまうことを抑制できる。
【００２５】
空気極５０の断面における第二相の面積占有率は、０．２％以上であることがより好ましい。これによって、適度に導入された第二相によって空気極５０の焼結性が改善されるため、多孔質の骨格構造を強化することができる。その結果、空気極５０の微構造が変化することを抑制できるため、通電中に空気極５０内にクラックが発生することを抑制できる。
【００２６】
第二相の面積占有率のうち、ＳｒＳＯ４の面積占有率と（Ｃｏ，Ｆｅ）３Ｏ４の面積占有率との割合は特に制限されないが、空気極５０の骨格構造の強化には、ＳｒＳＯ４よりも（Ｃｏ，Ｆｅ）３Ｏ４を添加した方が効果的である。そのため、（Ｃｏ，Ｆｅ）３Ｏ４の面積占有率は、ＳｒＳＯ４の面積占有率より大きいことが好ましい。空気極５０の断面におけるＳｒＳＯ４の面積占有率は、５％以下とすることができ、空気極５０の断面における（Ｃｏ，Ｆｅ）３Ｏ４の面積占有率は９．５％以下とすることができる。
【００２７】
空気極５０の断面において、主相と第二相がどのように分布しているかは特に制限されないが、両者が全体的に均一に分布していることが好ましい。
【００２８】
また、第二相のうちＳｒＳＯ４は、空気極５０の固体電解質層と反対側の領域に多く分布していることが好ましい。具体的には、空気極５０の厚み方向中央を基準として、固体電解質層と反対側の「第１領域」と固体電解質層側の「第２領域」とに空気極５０を分けた場合、第１領域におけるＳｒＳＯ４の面積占有率は、第２領域におけるＳｒＳＯ４の面積占有率よりも高いことが好ましい。これによって、第１領域よりも活性反応が高くなりやすい第２領域における活性を高めることができる。
【００２９】
また、第二相のうち（Ｃｏ，Ｆｅ）３Ｏ４は、空気極５０の固体電解質層側の領域に多く分布していることが好ましい。具体的には、空気極５０の厚み方向中央を基準として、固体電解質層と反対側の「第１領域」と固体電解質層側の「第２領域」とに空気極５０を分けた場合、第２領域における（Ｃｏ，Ｆｅ）３Ｏ４の面積占有率は、第１領域における（Ｃｏ，Ｆｅ）３Ｏ４の面積占有率よりも高いことが好ましい。この際、第１領域における（Ｃｏ，Ｆｅ）３Ｏ４の面積占有率は、第１領域におけるＳｒＳＯ４の面積占有率よりも低いことがより好ましく、第２領域における（Ｃｏ，Ｆｅ）３Ｏ４の面積占有率は、第２領域におけるＳｒＳＯ４の面積占有率よりも高いことがより好ましい。
【００３０】
また、空気極５０の断面における第二相の平均円相当径は特に制限されないが、０．０５μｍ以上２．０μｍ以下であることが好ましい。これによって、通電中に燃料電池１０の出力が低下してしまうことをより抑制できる。平均円相当径とは、無作為に選出した５０個の第二相それぞれと同じ面積を有する円の直径を算術平均した値である。円相当径の測定対象である５０個の第二相は、空気極５０の断面上における５箇所以上のＦＥ−ＳＥＭ画像（倍率１００００倍）から無作為に選出することが好ましい。なお、平均円相当径の算出のために選出される第二相は、ＳｒＳＯ４と（Ｃｏ，Ｆｅ）３Ｏ４の両方を含む領域、ＳｒＳＯ４だけを含む領域、或いは、（Ｃｏ，Ｆｅ）３Ｏ４だけを含む領域のいずれであってもよい。
【００３１】
また、空気極５０は、上述した主相及び第二相とは異なる第三相を含有していてもよい。第三相を構成する成分としては、Ｃｏ３Ｏ４（四酸化三コバルト）、ＣｏＯ（酸化コバルト）、ＳｒＯ（酸化ストロンチウム）、及び主相の構成元素の酸化物などが挙げられるが、これに限られるものではない。空気極５０の断面における第三相の合計面積占有率は、１０％未満が好ましい。
【００３２】
（第二相の面積占有率の算出方法）
次に、空気極５０の断面における第二相の面積占有率の算出方法について説明する。
【００３３】
まず、空気極５０の断面を精密機械研磨した後に、株式会社日立ハイテクノロジーズのＩＭ４０００によってイオンミリング加工処理を施す。
【００３４】
次に、インレンズ二次電子検出器を用いたＦＥ−ＳＥＭ（Ｆｉｅｌｄ  Ｅｍｉｓｓｉｏｎ  Ｓｃａｎｎｉｎｇ  Ｅｌｅｃｔｒｏｎ  Ｍｉｃｒｏｓｃｏｐｅ：電界放射型走査型電子顕微鏡）を用いて、空気極５０の断面を倍率１００００倍で拡大したＳＥＭ画像を取得する。
【００３５】
次に、ＳＥＭ画像の輝度を２５６階調に分類することによって、主相と第二相と気孔との明暗差を３値化する。例えば、主相を薄灰色、第二相を濃灰色、気孔を黒色に表示させることができるが、これに限られるものではない。
【００３６】
次に、ＭＶＴｅｃ社（ドイツ）製の画像解析ソフトＨＡＬＣＯＮを用いて、ＳＥＭ画像を画像解析することによって、ＳｒＳＯ４と（Ｃｏ，Ｆｅ）３Ｏ４とが強調表示された解析画像を取得する。そして、この解析画像におけるＳｒＳＯ４と（Ｃｏ，Ｆｅ）３Ｏ４との合計面積を第二相の合計面積として、解析画像における固相全体の合計面積で第二相の合計面積を除すことによって、第二相の面積占有率が求められる。このような解析を空気極５０の同一断面上の５箇所で行い、５箇所それぞれで算出された第二相の合計面積の割合を算術平均した値が、空気極５０における第二相の面積占有率である。
【００３７】
なお、ＳｒＳＯ４及び（Ｃｏ，Ｆｅ）３Ｏ４それぞれの面積占有率は、以下の成分分析によって確認することができる。
【００３８】
まず、第二相の面積占有率の算出に用いたＳＥＭ画像を参照して、第二相の位置を確認する。次に、ＥＤＸ（Ｅｎｅｒｇｙ  Ｄｉｓｐｅｒｓｉｖｅ  Ｘ−ｒａｙ  Ｓｐｅｃｔｒｏｓｃｏｐｙ：エネルギー分散型Ｘ線分光法）を用いて、第二相の位置におけるＥＤＸスペクトルを取得する。そして、ＥＤＸスペクトルを半定量分析することによって、第二相の位置に存在する元素を同定する。これにより、第二相にＳｒＳＯ４と（Ｃｏ，Ｆｅ）３Ｏ４が混在した状態で存在していることを確認できるとともに、第二相のうちＳｒＳＯ４の面積占有率と（Ｃｏ，Ｆｅ）３Ｏ４の面積占有率とを別々に取得することができる。
【００３９】
（Ｃｏ，Ｆｅ）３Ｏ４が、ＣｏＦｅ２Ｏ４、Ｃｏ１．５Ｆｅ１．５Ｏ４及びＣｏ２ＦｅＯ４のいずれの形態であるかは、ＴＥＭ（Ｔｒａｎｓｍｉｓｓｉｏｎ Ｅｌｅｃｔｒｏｎ Ｍｉｃｒｏｓｃｏｐｅ：透過型電子顕微鏡）のＳＡＥＤ（Ｓｅｌｅｃｔｅｄ  Ａｒｅａ  Ｅｌｅｃｔｒｏｎ  Ｄｉｆｆｒａｃｔｉｏｎ：制限視野解析）を用いて、第二相の結晶構造（格子定数、格子型、結晶方位）を解析することで確認できる。
【００４０】
以上、第二相の面積占有率の算出方法について説明したが、主相の面積占有率も同様に算出することができる。
【００４１】
（空気極材料）
空気極５０を構成する空気極材料としては、一般式ＡＢＯ３で表されるペロブスカイト型酸化物原料粉末にＳｒＳＯ４原料粉末と（Ｃｏ，Ｆｅ）３Ｏ４原料粉末を添加した混合材料を用いることができる。
【００４２】
ペロブスカイト型複合酸化物原料粉末としては、ＬＳＣＦ、ＬＳＦ、ＬＳＣ、ＬＮＦ、ＳＳＣなどの原料粉末が挙げられる。（Ｃｏ，Ｆｅ）３Ｏ４としては、Ｃｏ２ＦｅＯ４、Ｃｏ１．５Ｆｅ１．５Ｏ４及びＣｏＦｅ２Ｏ４などの原料粉末が挙げられる。
【００４３】
空気極材料に添加されるＳｒＳＯ４原料粉末と（Ｃｏ，Ｆｅ）３Ｏ４原料粉末の合計添加量は、９．５重量％以下である。これによって、空気極５０の断面における第二相の面積占有率を１０．５％以下に制御することができる。
【００４４】
空気極材料におけるＳｒＳＯ４と（Ｃｏ，Ｆｅ）３Ｏ４の合計添加量は、０．１８重量％以上であることが好ましい。これによって、空気極５０の断面における第二相の面積占有率を０．２％以上に制御することができる。
【００４５】
なお、ＳｒＳＯ４原料粉末と（Ｃｏ，Ｆｅ）３Ｏ４原料粉末の状態や、各原料粉末の粒度を調整することによって、第二相の面積占有率を微調整することができる。
【００４６】
また、ＳｒＳＯ４原料粉末と（Ｃｏ，Ｆｅ）３Ｏ４原料粉末の粒度を調整することによって、空気極５０の断面における第二相の平均円相当径を調整することができる。ＳｒＳＯ４原料粉末と（Ｃｏ，Ｆｅ）３Ｏ４原料粉末の粒度調整には、気流式分級機を用いることが好ましい。これによって、粒径の上限値及び下限値を含む精密な分級が可能となる。
【００４７】
（燃料電池１０の製造方法）
次に、燃料電池１０の製造方法の一例について説明する。以下の説明において、「成形体」は、焼成前の部材を意味する。
【００４８】
まず、燃料極集電層用粉末（例えば、ＮｉＯ粉末とＹＳＺ粉末）と造孔剤（例えばＰＭＭＡ（ポリメタクリル酸メチル樹脂））との混合物にバインダー（例えば、ポリビニルアルコール）を添加して燃料極集電層用スラリーを作製する。次に、燃料極集電層用スラリーをスプレードライヤーで乾燥・造粒することによって燃料極集電層用粉末を得る。次に、金型プレス成形法で燃料極用粉末を成形することによって、燃料極集電層２１の成形体を形成する。この際、金型プレス成形法に代えてテープ積層法を用いてもよい。
【００４９】
次に、燃料極活性層用粉末（例えば、ＮｉＯ粉末とＹＳＺ粉末）と造孔剤（例えばＰＭＭＡ）との混合物にバインダー（例えば、ポリビニルアルコール）を添加して燃料極活性層用スラリーを作製する。次に、燃料極活性層用スラリーを印刷法で燃料極集電層２１の成形体上に印刷することによって、燃料極活性層２２の成形体を形成する。これによって、燃料極２０の成形体が形成される。この際、印刷法に代えてテープ積層法や塗布法等を用いてもよい。
【００５０】
次に、固体電解質層用粉末（例えば、ＹＳＺ粉末）に水とバインダーの混合物をボールミルで混合することによって固体電解質層用スラリーを作製する。次に、固体電解質層用スラリーを燃料極２０の成形体上に塗布・乾燥させることによって、固体電解質層３０の成形体を形成する。この際、塗布法に代えてテープ積層法や印刷法等を用いてもよい。
【００５１】
次に、バリア層用粉末（例えば、ＧＤＣ粉末）に水とバインダーの混合物をボールミルで混合することによってバリア層用スラリーを作製する。次に、バリア層用スラリーを固体電解質層３０の成形体上に塗布・乾燥させることによって、バリア層４０の成形体を形成する。この際、塗布法に代えてテープ積層法や印刷法等を用いてもよい。
【００５２】
次に、燃料極２０、固体電解質層３０及びバリア層４０それぞれの成形体の積層体を１３００〜１６００℃で２〜２０時間共焼結することによって、燃料極２０、固体電解質層３０及びバリア層４０の共焼成体を形成する。
【００５３】
次に、上述した空気極材料と水とバインダーをボールミルで混合することによって空気極用スラリーを作製する。次に、空気極用スラリーを共焼成体のバリア層４０上に塗布・乾燥させることによって、空気極５０の成形体を形成する。次に、空気極５０の成形体を電気炉（酸素含有雰囲気）で焼成（１０００℃〜１１００℃、１時間〜１０時間）することによって、バリア層４０上に空気極５０を形成する。
【００５４】
（変形例）
以上、本発明の実施形態について説明したが、本発明はこれらに限定されるものではなく、本発明の趣旨を逸脱しない限りにおいて種々の変更が可能である。
【００５５】
上記実施形態では、本発明に係る空気極５０を燃料電池１０に適用した場合について説明したが、本発明に係る空気極は、燃料電池のほか、固体酸化物型の電解セルを含む固体酸化物型の電気化学セルに適用可能である。
【００５６】
上記実施形態において、燃料電池１０は、燃料極２０、固体電解質層３０、バリア層４０及び空気極５０を備えることとしたが、これに限られるものではない。燃料電池１０は、燃料極２０、固体電解質層３０及び空気極５０を備えていればよく、燃料極２０と固体電解質層３０との間や固体電解質層３０と空気極５０との間には、他の層が介挿されていてもよい。
【実施例】
【００５７】
以下において本発明に係るセルの実施例について説明するが、本発明は以下に説明する実施例に限定されるものではない。
【００５８】
（サンプルＮｏ．１〜Ｎｏ．２０の作製）
以下のようにして、サンプルＮｏ．１〜Ｎｏ．２０に係る燃料電池を作製した。
【００５９】
まず、金型プレス成形法で厚み５００μｍの燃料極集電層（ＮｉＯ：８ＹＳＺ＝５０：５０（Ｎｉ体積％換算））を成形し、その上に厚み２０μｍの燃料極活性層（ＮｉＯ：８ＹＳＺ＝４５：５５（Ｎｉ体積％換算））を印刷法で形成した。
【００６０】
次に、燃料極活性層上に８ＹＳＺ層とＧＤＣ層の成形体を塗布法で順次形成して共焼成（１４００℃、２時間）した。
【００６１】
次に、表１に示すように、主相（ＬＳＣＦ、ＬＳＦ又はＳＳＣ）と第二相（ＳｒＳＯ４及び（Ｃｏ，Ｆｅ）３Ｏ４）とを含む空気極材料を準備した。表１に示すように、第二相の添加量をサンプルごとに変更することによって、空気極における第二相の面積占有率を変更した。また、第二相の平均円相当径が表１に示す値になるように、ＳｒＳＯ４原料粉末と（Ｃｏ，Ｆｅ）３Ｏ４原料粉末の粒度を調整した。なお、サンプルＮｏ．１、Ｎｏ．２、Ｎｏ．１０、Ｎｏ．１１では、（Ｃｏ，Ｆｅ）３Ｏ４としてＣｏ２ＦｅＯ４を用い、サンプルＮｏ．３〜Ｎｏ．５、Ｎｏ．１２、Ｎｏ．１３、Ｎｏ．１６では、（Ｃｏ，Ｆｅ）３Ｏ４としてＣｏ１．５Ｆｅ１．５Ｏ４を用い、サンプルＮｏ．６〜Ｎｏ．９、Ｎｏ．１４、Ｎｏ．１５、Ｎｏ．１７〜Ｎｏ．２０では、（Ｃｏ，Ｆｅ）３Ｏ４としてＣｏＦｅ２Ｏ４を用いた。
【００６２】
次に、空気極材料と水とＰＶＡをボールミルで２４時間混合することによって空気極用スラリーを作製した。
【００６３】
次に、空気極用スラリーを共焼成体のＧＤＣ層上に塗布・乾燥させた後に、電気炉（酸素含有雰囲気、１０００℃）で１時間焼成することによって空気極を形成した。
【００６４】
（第二相の面積占有率の測定）
まず、各サンプルの空気極の断面を精密機械研磨した後に、株式会社日立ハイテクノロジーズのＩＭ４０００によってイオンミリング加工処理を施した。
【００６５】
次に、インレンズ二次電子検出器を用いたＦＥ−ＳＥＭによって、空気極の断面の５箇所を倍率１００００倍で拡大したＳＥＭ画像を取得した。ＳＥＭ画像は、加速電圧：１ｋＶ、ワーキングディスタンス：３ｍｍに設定されたＦＥ−ＳＥＭ（Ｚｅｉｓｓ社製のＵＬＴＲＡ５５）によって得た。このＳＥＭ画像では、画像の輝度を２５６階調に分類することによって、主相と第二相と気孔の明暗差を３値化した。
【００６６】
次に、ＭＶＴｅｃ社（ドイツ）製画像解析ソフトＨＡＬＣＯＮを用いて、ＳＥＭ画像を画像解析することによって、ＳｒＳＯ４と（Ｃｏ，Ｆｅ）３Ｏ４とが強調表示された解析画像を取得した。
【００６７】
次に、この解析画像におけるＳｒＳＯ４と（Ｃｏ，Ｆｅ）３Ｏ４との合計面積を解析画像における固相の合計面積で除すことによって、第二相の面積占有率を５箇所それぞれで求め、それらの算術平均値を第二相の面積占有率として算出した。また、ＳＥＭ画像を参照しながら第二相の位置におけるＥＤＸスペクトルを取得することによって、第二相のうちＳｒＳＯ４の面積占有率と（Ｃｏ，Ｆｅ）３Ｏ４の面積占有率とを別々に取得した。空気極の断面における第二相の面積占有率の算出結果は、表１に示す通りである。
【００６８】
（第二相の平均円相当径）
面積占有率の算出に用いた５枚の解析画像から無作為に選出した５０個の第二相の平均円相当径を算出した。第二相の平均円相当径の算出結果は、表１に示す通りである。
【００６９】
（燃料電池の出力測定）
各サンプルの燃料極側に窒素ガス、空気極側に空気を供給しながら７５０℃まで昇温し、７５０℃に達した時点で燃料極に水素ガスを３時間供給することによって還元処理した。
【００７０】
次に、定格電流密度を０．２Ａ/ｃｍ２に設定して、セル電圧を測定しながら１０００時間発電した。そして、１０００時間当たりの電圧降下率を劣化率として算出した。
【００７１】
また、１０００時間発電した後に、空気極の断面を電子顕微鏡で観察することによって、空気極内のクラックを観察した。表１では、燃料電池の特性への影響が小さい５μｍ以下のクラックが観察されたサンプルに「有（軽微）」と表示されている。
【００７２】
【表１】
2018041738.tif 000003
【００７３】
表１に示すように、空気極の断面における第二相の面積占有率を１０．５％以下に抑えたサンプルＮｏ．１〜Ｎｏ．８、Ｎｏ．１０〜Ｎｏ．１４、Ｎｏ．１６〜Ｎｏ．１９では、燃料電池の出力が低下することを抑制できた。これは、空気極内部の不活性部を低減することができたためである。
【００７４】
なお、本実施例では、本発明の効果を簡便に確認するために、第二相が導入された空気極を作製して、燃料電池の製造直後から１０００時間発電後に劣化率を測定した。ただし、本実施例の結果に基づけば、燃料電池がどのように製造され、どの程度使用されたかに関わらず、空気極の断面における第二相の面積占有率が１０．５％以下に抑えられていれば、燃料電池の出力低下を抑制する効果が得られることが分かる。
【００７５】
また、空気極の断面における第二相の面積占有率を０．２０％以上としたサンプルＮｏ．２〜Ｎｏ．８、Ｎｏ．１１〜Ｎｏ．１４、Ｎｏ．１７〜Ｎｏ．１９では、空気極内にクラックが発生することを抑制できた。これは、第二相によって空気極の焼結性を改善することによって、多孔質の骨格構造を強化できたためである。
【００７６】
なお、これらのサンプルでは、（Ｃｏ，Ｆｅ）３Ｏ４の面積占有率がＳｒＳＯ４の面積占有率よりも総じて大きく、このことが空気極の骨格構造の強化に対して、より有利な効果を発揮している。ただし、（Ｃｏ，Ｆｅ）３Ｏ４の面積占有率がＳｒＳＯ４の面積占有率よりも小さかったとしても、或いは同等であったとしても、第二相の面積占有率を０．２０％以上とすることによって空気極の骨格構造を強化することができる。
【００７７】
また、本実施例では、本発明の効果を簡便に確認するために、第二相が導入された空気極を作製して、燃料電池の製造直後から１０００時間発電後にクラックを観察した。ただし、本実施例の結果に基づけば、燃料電池がどのように製造され、どの程度使用されたかに関わらず、空気極の断面における第二相の面積占有率が０．２０％以上になっていれば、空気極にクラックが発生することを抑制できることが分かる。
【００７８】
さらに、空気極の断面における第二相の平均円相当径を０．０５μｍ以上２．０μｍ以下としたサンプルＮｏ．１〜Ｎｏ．８、Ｎｏ．１０〜Ｎｏ．１３、Ｎｏ．１６〜Ｎｏ．１９では、燃料電池の出力が低下することをさらに抑制できた。
【符号の説明】
【００７９】
１０  燃料電池
２０  燃料極
２１  燃料極集電層
２２  燃料極活性層
３０  固体電解質層
４０  バリア層
５０  空気極
【図１】
2018041738.tif 000004